(57)【要約】【課題】膜天井シートのように伸縮する内装材であっても、塗装によって再生することができる天井改修方法を提供する。【解決手段】天井面の全部あるいは一部に敷設された膜天井シート１に、形成塗膜のガラス転移温度（Ｔｇ）が−３０℃〜６０℃であるカルボニル基含有共重合体のエマルション（Ａ）と、１分子中に少なくとも２個のヒドラジド基を有するポリヒドラジド化合物（Ｂ）と、艶消し剤を含む顔料分（Ｃ）とを含有し、エマルション（Ａ）およびポリヒドラジド化合物（Ｂ）が、カルボニル基１モルに対してヒドラジド基が０．０２〜３．０モルとなるように配合され、顔料分（Ｃ）が、塗料中における顔料質量濃度が５５〜８０％となるように配合されてなる水性塗料を、塗装する天井改修方法。【選択図】        図１
2004197448.tif 000002
【特許請求の範囲】
【請求項１】
天井面の全部あるいは一部に敷設された膜天井シートに、形成塗膜のガラス転移温度（Ｔｇ）が−３０℃〜６０℃であるカルボニル基含有共重合体のエマルション（Ａ）と、１分子中に少なくとも２個のヒドラジド基を有するポリヒドラジド化合物（Ｂ）と、艶消し剤を含む顔料分（Ｃ）とを含有し、エマルション（Ａ）およびポリヒドラジド化合物（Ｂ）が、カルボニル基１モルに対してヒドラジド基が０．０２〜３．０モルとなるように配合され、顔料分（Ｃ）が、塗料中における顔料質量濃度が５５〜８０％となるように配合されてなる水性塗料を、塗装することを特徴とする天井改修方法。
【請求項２】
水性塗料が、酢酸ビニルエマルション（Ｄ）をさらに含有し、酢酸ビニルエマルション（Ｄ）の固形分とエマルション（Ａ）の固形分との質量比（Ｄ／Ａ）が、５０／５０以下であることを特徴とする請求項１記載の天井改修方法。
【請求項３】
水性塗料が、さらに難燃化剤を含有することを特徴とする請求項１または請求項２記載の天井改修方法。
【請求項４】
請求項１ないし３いずれか一項に記載の天井改修方法により塗装された膜天井塗装シート。
【発明の詳細な説明】
【０００１】
【発明の属する技術分野】
本発明は、建築物、構造物等の天井の改修方法に関し、特に膜天井シートの塗装仕上げ方法に関する。
【０００２】
【従来の技術】
従来より、住宅等の建築物における天井を改装（リフォーム）する方法としては、既存の天井面に沿って新たに膜天井シートを敷設する方法が知られている。
図１および図２は、既存の住宅に設けられた膜天井シートの一例を示す図である。この膜天井シート１は、天井面１０の周囲に沿った既設の木廻り縁１１に、ステープル１２によって、垂直材１３および水平材１４からなる断面略Ｌ字形の膜天井廻り縁１５を固定し、膜天井シート１の周縁に設けられた断面略Ｕ字形の係止部材２を、膜天井廻り縁１５の水平材１４の先端に形成された断面鉤形の係止部１６に引っ掛けることによって、既存の天井面に沿って敷設される。
【０００３】
このようにして敷設された膜天井シートは、経時により色あせたり、タバコのヤニや油などが付着して汚れたりする。このようなときには、膜天井シートを新しいものに張り替えることになるが、膜天井シートの張り替えとなると手間やコストがかかるだけではなく、古い膜天井シートを廃棄しなければならなくなる。膜天井シートは、塩化ビニル樹脂製のものが多く、廃棄の際に焼却することができないという問題がある。
【０００４】
石膏ボード、合板、パーティクルボード、ビニル壁紙、塩化ビニル床材等の建築物の内装材の塗装仕上げでは、水性艶消し塗料などを用いた仕上げが一般的に行われている。しかしながら、従来の内装材の塗装仕上げにおいて使用されている水性艶消し塗料は、顔料濃度が高いため、伸び率や破断強度が低い。そのため、屋内環境の熱や水分により膨張・収縮する膜天井シートに、このような水性艶消し塗料を塗装すると、形成される塗膜が膜天井シートの変形に追随できず、割れ（クラック）や剥がれが生じるという問題があった。そして、このようにな問題があるため、従来の水性艶消し塗料を膜天井シートの塗装仕上げに用いることはできなかった。
【０００５】
【特許文献１】
特許第２７５３１５８号公報（第２−９頁）
【特許文献２】
特開平１０−１８３０２３号公報（第２−８頁）
【０００６】
【発明が解決しようとする課題】
よって、本発明の目的は、膜天井シートのように伸縮する内装材であっても、塗装によって再生することができる天井改修方法を提供することにある。
【０００７】
【課題を解決するための手段】
すなわち、本発明の天井改修方法は、天井面の全部あるいは一部に敷設された膜天井シートに、形成塗膜のガラス転移温度（Ｔｇ）が−３０℃〜６０℃であるカルボニル基含有共重合体のエマルション（Ａ）と、１分子中に少なくとも２個のヒドラジド基を有するポリヒドラジド化合物（Ｂ）と、艶消し剤を含む顔料分（Ｃ）とを含有し、エマルション（Ａ）およびポリヒドラジド化合物（Ｂ）が、カルボニル基１モルに対してヒドラジド基が０．０２〜３．０モルとなるように配合され、顔料分（Ｃ）が、塗料中における顔料質量濃度が５５〜８０％となるように配合されてなる水性塗料を、塗装することを特徴とする。
【０００８】
前記水性塗料は、酢酸ビニルエマルション（Ｄ）をさらに含有し、酢酸ビニルエマルション（Ｄ）の固形分とエマルション（Ａ）の固形分との質量比（Ｄ／Ａ）が、５０／５０以下であることが望ましい。
また、水性塗料は、さらに難燃化剤を含有することが望ましい。
また、本発明の膜天井塗装シートは、本発明の天井改修方法により塗装されたものであることを特徴とする。
【０００９】
【発明の実施の形態】
以下、本発明を詳しく説明する。
本発明の天井改修方法は、天井面に敷設された膜天井シートに、下記水性塗料を塗装する方法である。
本発明における膜天井シートとしては、新設でも既設でもよいが、特に敷設から年月がある程度すぎ、色あせや汚れがある程度目立つようになった膜天井シートがよい。
本発明における水性塗料は、ビヒクル成分として、エマルション（Ａ）中のカルボニル基含有共重合体と、ポリヒドラジド化合物（Ｂ）とを含有するものである。
【００１０】
［エマルション（Ａ）］
本発明におけるエマルション（Ａ）（以下、共重合体エマルション（Ａ）とも記す）は、ガラス転移温度が−３０℃〜６０℃であるカルボニル基（−ＣＯ−）含有共重合体のエマルションである。
共重合体エマルション（Ａ）としては、エマルション粒子を形成する共重合体のモノマー成分としてカルボニル基含有α，β−エチレン性不飽和モノマーをモノマー組成中０．１〜３０質量％含有するものが好ましい。具体的には、カルボニル基含有α，β−エチレン性不飽和モノマー（ａ）０．１〜３０質量％、好ましくは２〜２０質量％、モノマー（ａ）と共重合可能な水溶性エチレン性不飽和モノマー（ｂ）０〜１０質量％、好ましくは０〜３質量％、およびその他のエチレン性不飽和モノマー（ｃ）６０〜９９．９質量％、好ましくは７７〜９８質量％を含有するモノマー混合物を、乳化剤の存在下で乳化重合させることにより得られる共重合体エマルションが好適である。
【００１１】
モノマー（ａ）としては、例えば、アクロレイン、ダイアセトンアクリルアミド、ダイアセトンメタクリルアミド、アセトアセトキシエチルメタクリレート、ホルミルスチロール、４〜７個の炭素原子を有するビニルアルキルケトン（例えばビニルメチルケトン、ビニルエチルケトン、ビニルブチルケトン）等が挙げられる。中でも、ダイアセトンアクリルアミド、ダイアセトンメタクリルアミドが好適である。
【００１２】
モノマー（ｂ）は、モノマー（ａ）と共重合可能であり、そのままで、または中和もしくは４級塩化によって強い親水性を示すモノマーであって、アニオン性、カチオン性、ノニオン性のいずれのモノマーであってもよい。
モノマー（ｂ）としては、アニオン系では、例えば、（メタ）アクリル酸、マレイン酸、クロトン酸、β−カルボキシエチルアクリレート、２−アクリルアミド−２−メチルプロパンスルホン酸、アリルスルホン酸、スチレンスルホン酸ナトリウム塩、スルホエチルメタクリレート、およびこれらのナトリウム塩やアンモニウム塩など；カチオン系では、例えば、（メタ）アクリルアミド、ジメチルアミノプロピル（メタ）アクリルアミド、ジメチルアミノエチル（メタ）アクリレート、さらにグリシジル（メタ）アクリレートとアミン類との付加物など；ノニオン系では、ポリオキシエチレン鎖を有する（メタ）アクリレートなどが挙げられる。
【００１３】
モノマー（ｃ）としては、例えば、メチル（メタ）アクリレート、エチル（メタ）アクリレート、プロピル（メタ）アクリレート、ブチル（メタ）アクリレート、２−エチルヘキシル（メタ）アクリレート、シクロヘキシル（メタ）アクリレート、ラウリル（メタ）アクリレート、イソボルニル（メタ）アクリレートなどの（メタ）アクリル酸の炭素数１〜２４個のアルキルまたはシクロアルキルエステル；２−ヒドロキシエチル（メタ）アクリレート、ヒドロキシプロピル（メタ）アクリレートなどの（メタ）アクリル酸の炭素数２〜８個のヒドロキシアルキルエステル；スチレン、ビニルトルエンなどのビニル芳香族化合物；Ｎ−ビニルピロリドン、エチレン、ブタジエン、クロロプレン、プロピオン酸ビニル、酢酸ビニル、（メタ）アクリロニトリルなどが挙げられ、これらは所望の性能に応じて適宜使用される。
【００１４】
カルボニル基含有共重合体の形成塗膜のガラス転移温度（Ｔｇ）は、−３０℃〜６０℃、好ましくは−１０℃〜２０℃の範囲内である。ガラス転移温度が−３０℃未満では、塗膜が柔らかくなり、粘着が出る。ガラス転移温度が６０℃を超えると、塗膜が硬くなり、割れやすくなる。ここで、ガラス転移温度は、試料をＦＴレオロジースペクトラー「Ｒｈｅｏｇｅｌ  Ｅ−４００」（ＵＢＭ株式会社製）を用いて、周波数１１０ヘルツ、昇温速度４℃／分において測定される動的ガラス転移温度（℃）である。試料は、該塗料を、乾燥後の膜厚が７０μｍになるように離型紙に塗装し、２５℃で２週間乾燥させ、単離したものである。
【００１５】
共重合体エマルション（Ａ）は、公知の方法にて得ることができる。例えば、乳化剤の存在下で、モノマー成分を乳化重合させることで容易に得られる。乳化剤としては、アニオン性界面活性剤、ノニオン性界面活性剤などが挙げられ、乳化重合は、乳化剤の１種または２種以上の存在下で重合開始剤を使用して行うことができる。乳化重合以外にも公知の懸濁重合などを採用してもよい。
【００１６】
［ポリヒドラジド化合物（Ｂ）］
本発明におけるポリヒドラジド化合物（Ｂ）は、１分子中に少なくとも２個のヒドラジド基（−ＣＯ−ＮＨ−ＮＨ２ ）を有する化合物である。ヒドラジド基は、カルボニル基と架橋反応を起こすものであり、この架橋反応によって、塗料が硬化する。
【００１７】
ポリヒドラジド化合物（Ｂ）としては、例えば、蓚酸ジヒドラジド、マロン酸ジヒドラジド、グルタル酸ジヒドラジド、こはく酸ジヒドラジド、アジピン酸ジヒドラジド、セバシン酸ジヒドラジド等の２〜１８個の炭素原子を有する飽和脂肪族カルボン酸ジヒドラジド；マレイン酸ジヒドラジド、フマル酸ジヒドラジド、イタコン酸ジヒドラジド等のモノオレフィン性不飽和ジカルボン酸ジヒドラジド；フタル酸、テレフタル酸またはイソフタル酸ジヒドラジド、ならびにピロメリット酸のジヒドラジド、トリヒドラジドまたはテトラヒドラジド；ニトリロトリ酢酸トリヒドラジド、クエン酸トリヒドラジド、１，２，４−ベンゼントリヒドラジド、エチレンジアミンテトラ酢酸テトラヒドラジド、１，４，５，８−ナフトエ酸テトラヒドラジド、カルボン酸低級アルキルエステル基を有する低重合体をヒドラジンまたはヒドラジン水化物（ヒドラジンヒドラード）と反応させてなるポリヒドラジド（特公昭５２−２２８７８号公報参照）；炭酸ジヒドラジド、ビスセミカルバジド；ヘキサメチレンジイソシアネートやイソホロンジイソシアネート等のジイソシアネート及びそれより誘導されるポリイソシアネート化合物にジヒドラジン化合物や上記例示のジヒドラジドを過剰に反応させて得られる多官能セミカルバジド、該ポリイソシアネート化合物とポリエーテルポリオール類やポリエチレングリコールモノアルキルエーテル類等の親水性基を含む活性水素化合物との反応物中のイソシアネート基に上記例示のジヒドラジドを過剰に反応させて得られる水系多官能セミカルバジド、あるいは該多官能セミカルバジドと水系多官能セミカルバジドとの混合物（特開平８−１５１３５８号公報、特開平８−２４５８７８号公報参照）等が挙げられる。
【００１８】
ポリヒドラジド化合物（Ｂ）は、疎水性が強すぎると水分散化が困難となり、均一な架橋塗膜が得られないことから適度な親水性を有することが好ましい。例えば、アジピン酸ジヒドラジド、こはく酸ジヒドラジドなどのジカルボン酸のジヒドラジドや水系多官能セミカルバジドが挙げられる。
【００１９】
ポリヒドラジド化合物（Ｂ）は、共重合体エマルション（Ａ）中に含まれるカルボニル基の１モルに対してヒドラジド基が０．０２〜３．０モル、好ましくは０．１〜１．０となるように配合される。カルボニル基の１モルに対してヒドラジド基が０．０２モル未満では、塗膜の乾燥が遅くなったり、塗膜の耐水性が劣ったりする。ヒドラジド基が３．０モルを超えると、塗膜の物性（付着性）が劣る。
【００２０】
［酢酸ビニルエマルション（Ｄ）］
本発明における水性塗料は、共重合体エマルション（Ａ）のカルボニル基含有共重合体およびポリヒドラジド化合物（Ｂ）以外のビヒクル成分として、酢酸ビニルエマルション（Ｄ）を含有することが好ましい。酢酸ビニルエマルション（Ｄ）は、水性塗料からなる塗膜の防炎性を向上させるものである。
【００２１】
本発明における水性塗料に含まれる酢酸ビニルエマルション（Ｄ）の固形分とエマルション（Ａ）の固形分との質量比（Ｄ／Ａ）は、５０／５０以下（酢酸ビニルエマルション（Ｄ）の固形分が、共重合体エマルション（Ａ）の固形分１００質量部に対して１００質量部以下）、好ましくは３０／７０〜４５／５５の範囲とされる。この質量比（Ｄ／Ａ）が５０／５０を超える（酢酸ビニルエマルション（Ｄ）の固形分が、共重合体エマルション（Ａ）の固形分１００質量部に対して１００質量部を超える）と、水性塗料からなる塗膜の付着性が不十分となるおそれがある。
【００２２】
酢酸ビニルエマルション（Ｄ）は、公知の方法にて得ることができる。例えば、乳化剤の存在下で、酢酸ビニルを単独で、もしくは酢酸ビニルおよびこれと共重合可能なモノマー成分１０質量％以下を乳化重合させることで容易に得られる。乳化剤としては、アニオン性界面活性剤、ノニオン性界面活性剤などが挙げられ、乳化重合は、乳化剤の１種または２種以上の存在下で重合開始剤を使用して行うことができる。乳化重合以外にも公知の懸濁重合などを採用してもよい。
【００２３】
［他のビヒクル成分］
本発明における水性塗料は、他のビヒクル成分として、さらに従来より塗料分野で使用されている、公知のエマルション、例えば、アクリル樹脂エマルション、酢酸ビニル−アクリルエマルション、エチレン−酢酸ビニルエマルション、エポキシ樹脂エマルション、ウレタン樹脂エマルション、アルキド樹脂エマルションなどを、固形分量で全ビヒクル成分中に占める割合が５０質量％以下となる量配合されたものであってもよい。
【００２４】
［顔料分（Ｃ）］
本発明における顔料分（Ｃ）は、艶消し剤として作用する公知の着色顔料、体質顔料を含むものである。
着色顔料としては、例えば、チタン白（酸化チタン）、カーボンブラック、ベンガラ（酸化鉄）、フタロシアニンブルー、フタロシアニングリーン、アゾ系レッドなどが挙げられ、体質顔料としては、例えば、炭酸カルシウム、タルク、マイカ、ケイ酸アルミニウム（クレー）、ケイ砂、パライトなどが挙げられる。
【００２５】
また、顔料分（Ｃ）として、活性アルミナ、活性白土、ゼオライト、モレキュラーシーブ、ケイ藻土等の大きな吸着能を有するものを含ませてもよい。
さらに、抗菌性付与の点から、顔料分（Ｃ）として、光触媒活性を有する無機酸化物、例えば、光触媒活性を有する酸化チタン（アナターゼ型の酸化チタン）などを含ませてもよい。
【００２６】
顔料分（Ｃ）は、塗料中における顔料質量濃度が５５〜８０％、好ましくは６０〜７０％となるように配合される。顔料質量濃度が５５％未満では、水性塗料からなる塗膜による基材の汚れの隠蔽性が不十分となり、顔料体積濃度が８０％を超えると、水性塗料からなる塗膜の伸び率および破断強度が低くなり、塗膜に割れ（クラック）や剥がれが起こりやすくなる。
【００２７】
本発明における水性塗料は、難燃性をさらに向上させる目的で、さらに難燃化剤を含有することが好ましい。難燃化剤としては、従来公知のものが制限なく使用できるが、特にアンチモン化合物、例えば、三酸化アンチモン、五酸化アンチモンが挙げられ、特に難燃化剤として効果が顕著である点から三酸化アンチモンが好ましい。添加量は、塗料中０．５〜３．０質量％、好ましくは１〜２質量％の範囲である。
【００２８】
本発明における水性塗料には、さらに必要に応じて、界面活性剤、分散剤、消泡剤、増粘剤、造膜助剤、可塑剤、防かび剤、防腐剤、凍結防止剤、有機溶剤などの塗料用添加剤を配合することができる。
本発明における水性塗料の製造は、公知の方法で行うことができる。例えば、前記共重合体エマルション（Ａ）に、ポリヒドラジド化合物（Ｂ）、顔料分（Ｃ）、必要に応じて他のエマルション、溶剤、塗料用添加剤等を加え、これらを攪拌機等の公知の手段で均一に分散させることによって行うことができる。
【００２９】
以上説明した本発明における水性塗料にあっては、ガラス転移温度が−３０℃〜６０℃であるカルボニル基含有共重合体のエマルション（Ａ）を用い、しかも塗料中における顔料質量濃度が５５〜８０％となるようにして顔料濃度を従来の塗料よりも制限しているので、形成される塗膜の伸び率、破断強度が従来の塗料よりも向上する。よって、本発明における水性塗料を膜天井シートのように伸縮する基材に塗装しても、形成される塗膜が基材の伸縮に追随でき、塗膜に割れ（クラック）や剥がれが生じることがない。また、塗料中における顔料質量濃度が５５〜８０％であるので、下地の汚れを十分に隠蔽できる。
【００３０】
また、本発明における水性塗料が、酢酸ビニルエマルション（Ｄ）をさらに含有し、酢酸ビニルエマルション（Ｄ）の固形分が、エマルション（Ａ）の固形分１００質量部に対して１００質量部以下であれば、形成される塗膜の難燃性が改善される。
このような水性塗料は、床、壁面、天井に適用される内装材、例えば、石膏ボード、合板、パーティクルボード、ビニル壁紙、塩化ビニル床材等の塗装仕上げに用いることができ、特に、天井シートのように伸縮する基材の塗装仕上げに好適である。
【００３１】
本発明における水性塗料を用いた膜天井シートの塗装仕上げ（天井の改修）は、例えば、以下のようにして行われる。
まず、膜天井シート表面の汚れをできるだけ拭き取る（下地処理）。下地処理は、例えば、中性洗剤を希釈した溶液で、ヤニ汚れ、水性汚れ、油汚れ、手油汚れ等を拭き取り、その後、十分に水拭きする。下地処理後、膜天井シートの表面を十分に乾燥させる。
ついで、室内の換気を十分に行いながら、公知の塗装方法で本発明における水性塗料を膜天井シート表面に所定の塗布量で塗装し、塗料を乾燥させ塗膜を形成させる。
【００３２】
塗装方法は、特に限定されず、ローラー塗り、スプレー塗り等、公知の塗装方法を採用でき、中でもローラー塗りが好適である。
塗布量は、通常、約０．１〜０．５ｋｇ／ｍ２ の範囲（乾燥塗布量では約５０〜２５０ｇ／ｍ２ ）、好ましくは０．２〜０．２５ｋｇ／ｍ２ の範囲とされる。
【００３３】
以上説明した本発明の天井改修方法にあっては、形成される塗膜に割れ（クラック）や剥がれが生じることがなく、基材への密着性に優れ、下地の汚れを十分に隠蔽できる水性塗料を用いているので、従来では困難であった、膜天井シートのように伸縮する内装材であっても、塗装によって再生することが可能となる。
なお、本発明の天井改修方法は、上述の一例に限定はされず、例えば、膜天井シート表面に下塗り塗料（プライマー塗料）を塗装し、この下塗り塗膜の上に、本発明における水性塗料を塗装してもよい。
【００３４】
【実施例】
以下、実施例を挙げて本発明をさらに詳細に説明する。
［共重合体エマルション（Ａ）の製造］
容量２リットルの４つ口フラスコに脱イオン水２３２質量部、ＮＥＷＣＯＬ  ７０７ＳＦ（日本乳化剤社製、ポリオキシエチレン鎖を有するアニオン性界面活性剤、不揮発分３０％）２．３質量部を加え、窒素置換後、８０℃に保った。この中に過硫酸アンモニウム０．７質量部を添加し、添加１５分後から下記組成をエマルション化したプレエマルションを３時間かけて滴下した。
【００３５】
【表１】
2004197448.tif 000003
【００３６】
滴下終了時から３０分間経過後、０．７質量部の過硫酸アンモニウムを７質量部の脱イオン水に溶解させた溶液７．７質量部を滴下開始し、３０分間かけて滴下した。これをさらに８０℃に２時間保持した後、４５℃に降温した。次いでアンモニア水でｐＨ８．５に調整し、固形分５０質量％の共重合体エマルション（Ａ−１）を得た。この共重合体エマルションから形成される塗膜のＴｇは１７．４℃であった。
【００３７】
［顔料ペーストの作製］
０．５リットルのステンレス容器に下記組成を配合し、攪拌機にて２０〜４０分間攪拌して顔料ペースト（Ｃ−１）を作成した。
【００３８】
【表２】
2004197448.tif 000004
【００３９】
［水性塗料の作製］
（実施例１〜３、比較例１）
上記で得た顔料ペースト（Ｃ−１）に対して、前記製造例で得た共重合体エマルション（Ａ−１）、酢酸ビニルエマルション（酢酸ビニル８５質量部、ｎ−ブチルアクリレート１４質量部、アクリル酸０．８質量部、アクリルアミド０．２質量部からなる固形分が５０質量％のエマルション）、ポリヒドラジド化合物（Ｂ）としてアジピン酸ジヒドラジド、および三酸化アンチモンを表３に示す配合量で配合し、１０〜２０分間攪拌して各塗料を得た。これらを下記試験に供した。
【００４０】
（耐クラック性試験）
外壁塗膜防水材協議会規格  ＧＢＫＳ（１９８６）の規格に基づいて試験を行った。ＧＢＫＳ（１９８６）に記載されているタテ×ヨコ×高さがそれぞれ１５０ｍｍ×７５ｍｍ×５ｍｍのフレキシブル板の裏面の中央部に幅１ｍｍ、深さ３ｍｍの溝をつけた板に各塗料を塗布量が０．２ｋｇ／ｍ２ となるように塗布し、室温で１週間乾燥して各試験塗板を作製した。塗膜の幅方向の両末端からそれぞれ５ｍｍ幅の所にフレキシブル板まで切り込みを入れ、その後、フレキシブル板の裏面の中央部の溝を塗膜を傷つけないように指で加圧し、フレキシブル板のみを割った後、試験体を引っ張り試験機に取り付け、試験温度を２０℃、および引っ張り速度を５ｍｍ／ｍｉｎの条件にて、引っ張り試験を行い、伸び幅［ｍｍ］を測定した。伸び幅が１ｍｍ以上を合格レベルとした。結果を表３に示す。表中、○は合格、×は不合格である。
【００４１】
（防炎性能試験）
敷設後６年を経過した膜天井シートから３５ｃｍ×２５ｃｍの試験片を切り取り、この表面を中性洗剤の１質量％水溶液で拭き取り、水拭きした後、水性塗料を塗布し、これを２０℃で１６時間乾燥して塗装試験片を得た。
この塗装試験片について、防炎物品の防炎性能試験  ４５゜ミクロバーナー法に準じて、残炎時間、炭化面積を測定し、合否を判定した。ここで、残炎時間が３秒以下で、かつ炭化面積が３０ｃｍ２ 以下のものを合格とした。結果を表３に示す。表中、○は合格、×は不合格である。
【００４２】
【表３】
2004197448.tif 000005
【００４３】
【発明の効果】
以上説明したように、本発明の天井の改修方法は、天井面の全部あるいは一部に敷設された膜天井シートに、形成塗膜のガラス転移温度（Ｔｇ）が−３０℃〜６０℃であるカルボニル基含有共重合体のエマルション（Ａ）と、１分子中に少なくとも２個のヒドラジド基を有するポリヒドラジド化合物（Ｂ）と、艶消し剤を含む顔料分（Ｃ）とを含有し、エマルション（Ａ）およびポリヒドラジド化合物（Ｂ）が、カルボニル基１モルに対してヒドラジド基が０．０２〜３．０モルとなるように配合され、顔料分（Ｃ）が、塗料中における顔料質量濃度が５５〜８０％となるように配合されてなる水性塗料を、塗装する方法であるので、膜天井シートのように伸縮する基材に塗装された塗膜に割れ（クラック）や剥がれが生じることなく、下地の汚れを十分に隠蔽できる。したがって、従来では困難であった、膜天井シートのように伸縮する内装材であっても、塗装によって再生することが可能となる。
【００４４】
また、水性塗料が 、酢酸ビニルエマルション（Ｄ）をさらに含有し、酢酸ビニルエマルション（Ｄ）の固形分とエマルション（Ａ）の固形分との質量比（Ｄ／Ａ）が、５０／５０以下であるものであれば、形成される塗膜の防炎性がに改善される。
【図面の簡単な説明】
【図１】既存の住宅に設けられた膜天井シートの一例を示す下面図である。
【図２】既存の住宅に設けられた膜天井シートの一例を示す要部断面図である。
【符号の説明】
１  膜天井シート
１０  天井面
【図１】
2004197448.tif 000006
【図２】
2004197448.tif 000007